(57)【特許請求の範囲】
【請求項１】
無塵紙の片面に防錆剤層が積層され、該防錆剤層上に、該防錆剤の揮発を防止する合成樹脂層が積層された防錆紙であって、
前記無塵紙は、透気度１０秒以上５００秒以下で、且つ坪量４０〜１００ｇ／ｍ2及びステキヒトサイズ度２０〜５０秒であり、
前記防錆剤層は前記無塵紙の片面に防錆剤を塗工してなるもので、該防錆剤は前記無塵紙に染みこむが、前記無塵紙の塗工面とは反対側の面には染み出でていない防錆紙。
【請求項２】
ガーレー剛度が０．１〜２０ｍＮである請求項１に記載の防錆紙。
【請求項３】
前記防錆剤の塗工量は、乾燥重量で２〜５０ｇ／ｍ２である請求項１又は２に記載の防錆紙。
【請求項４】
前記防錆剤層が形成された無塵紙（防錆剤塗工紙）の透気度は１０秒以上５００秒以下である請求項１〜３のいずれかに記載の防錆紙。
【請求項５】
前記合成樹脂層の膜厚は、５〜１００μｍである請求項１〜４のいずれかに記載の防錆紙。
【請求項６】
クリーンルームで使用される部品・製品包装用である請求項１〜５のいずれかに記載の防錆紙。
【発明の詳細な説明】
【技術分野】
【０００１】
本発明は、液晶部品や半導体製品、クリーンルームで使用される金属製品の包装に好適な防錆紙に関する。
【背景技術】
【０００２】
従来より、金属製品の包装用紙としては、紙に防錆剤を塗布又は含浸した防錆紙が用いられている。防錆紙で包装することによって形成される密閉空間内を、防錆紙から揮発した防錆剤ガスで充満することにより、被包装物である金属の酸化を防止することができる。
【０００３】
防錆紙から昇華した防錆剤が、被包装物に対して防錆効果を発揮することから、防錆効果を長持ちさせるためには、防錆剤が徐々に昇華されるようにすることが望まれる。防錆剤の昇華速度を遅らせる手段としては、特許文献１（特開昭６２−１５６３９９）に、クラフト紙等の紙に防錆剤を含浸又は表面に防錆剤を塗工することにより防錆層を形成し、防錆層の一面に防錆剤の昇華速度を調整するための調整層を設け、他面に防錆層の気化ガスの逸散を防止する遮断層を設けた防錆段ボール原紙が提案されている。ここで、調整層としては、３０〜１００ｇ／ｍ２程度の高坪量の中性クラフト紙が用いられており、遮断層としてはポリオレフィン系フィルム、ポリエステル系フィルム又は金属箔などが用いられている。
【０００４】
近年、液晶部品や半導体製品、クリーンルームで使用される金属製品の包装用防錆紙としては、塵埃の発生がほとんどないように、防錆層を構成する紙素材として無塵紙を用いた無塵防錆紙が用いられる。特許文献２（特開２００１−３４７６１０）には、水分を遮断するために、防錆層の、包装時に外界側となる側に、水分遮断のための合成樹脂層を積層し、さらに、防錆層の伸縮率と合成樹脂層の伸縮率との差違によるカール発生を防止するために、合成樹脂層上に基紙を積層した防錆紙が提案されている。ここでは、防錆層として、無塵紙に防錆剤を塗布又は含浸させたものが用いられており、無塵紙の特性については特に限定されていない。
【０００５】
【特許文献１】特開昭６２−１５６３９９
【特許文献２】特開２００１−３４７６１０
【発明の開示】
【発明が解決しようとする課題】
【０００６】
包装時に外側となる面に、水分遮断とともに、防錆剤の揮発を防止できる合成樹脂層を積層した防錆紙であっても、防錆効果を更に長持ちさせるためには、防錆層に含まれる防錆剤量を多くするか、あるいは防錆剤の蒸散速度を遅くする必要がある。含浸等により防錆層に含まれる防錆層を多くすると、防錆層の被包装物と接触する側の面に防錆剤の結晶が析出、付着した状態となり、これが被包装物を汚染することになったり、発塵の原因となるため、クリーンルームに使用される部品、製品の包装用防錆紙としては好ましくない。
【０００７】
一方、防錆剤を多量に含浸させた防錆層を形成し、防錆層の被包装物と接触する側の面に無塵紙を積層する場合、介在する接着剤層あるいは無塵紙が、昇華により生じた防錆剤ガスの透過を妨げてしまい、防錆効果がなかなか現われないといった問題を生じる。
【０００８】
本発明は、以上のような事情に鑑みてなされたものであり、その目的は、クリーンルームで使用する製品や液晶部品など、高度な清浄性が要求される部品、製品の包装用防錆紙であって、しかも防錆効果が包装直後から発揮され、しかも防錆効果の持続性（徐放性）を満足できる防錆紙を提供することにある。
【課題を解決するための手段】
【０００９】
本発明の防錆紙は、無塵紙の片面に防錆剤層が積層され、該防錆剤層上に、該防錆剤の揮発を防止する合成樹脂層が積層された防錆紙であって、前記防錆剤層は前記無塵紙の片面に防錆剤を塗工してなるもので、該防錆剤は前記無塵紙に染みこむが、前記無塵紙の塗工面とは反対側の面には染み出でていないものである。
【００１０】
前記無塵紙は、透気度１０秒以上５００秒以下で且つ坪量４０〜１００ｇ／ｍ2及びステキヒトサイズ度２０〜５０秒である。本発明の防錆紙は、ガーレー剛度が０．１〜２０ｍＮであることが好ましく、前記防錆剤の塗工量は、乾燥重量で２〜５０ｇ／ｍ２であることが好ましく、前記防錆剤層が形成された無塵紙（防錆剤塗工紙）の透気度は１０秒以上５００秒以下であることが好ましい。また、前記合成樹脂層の膜厚は、５〜１００μｍであることが好ましい。
【００１１】
以上のような構成を有する本発明の防錆紙は、クリーンルームで使用される部品・製品包装用として好適である。
【発明の効果】
【００１２】
本発明の防錆紙は、防錆剤層が無塵紙に塗工されることで形成されているので、防錆剤塗工紙の状態での透気度を、無塵紙単独の透気度とほぼ等しい５００秒未満とすることができるので、所望の防錆効果を発揮できる。しかも、防錆剤の塗工は、被包装物との接触面となる、無塵紙の塗工面と反対側の面まで染み出さないように行なわれているので、被包装物との接触面は無塵紙となり、清浄性が要求される被包装物表面の汚染を防止できる。
【発明を実施するための最良の形態】
【００１３】
本発明の防錆紙は、図１に示すような構成を有している。すなわち、無塵紙１、無塵紙１の片面１ａに積層された防錆剤層２、及び防錆剤層２上に積層された合成樹脂層３からなり、防錆剤層２に含まれる防錆剤は、無塵紙１の防錆剤が積層されている面１ａから無塵紙１に染みこんでいるが、反対側の面１ｂにまでは染み出でていない。
【００１４】
無塵紙１は、クリーンルーム内で使用する用紙として用いられているもので、０．３μｍ以上の塵埃発生がほとんど見られないものである。具体的には、フィルムベースやスパンボンド法によって作られた合成紙、天然紙をベースに特殊樹脂を含浸した紙などが挙げられるが、本発明の防錆紙には、透気度５００秒以下且つステキヒトサイズ度２０〜５０秒の無塵紙が用いられる。
【００１５】
ステキヒトサイズ度とは、ＪＩＳ  Ｐ８１２２（１９７６）に準じて測定される液体の浸透性を示す尺度の１つである。ステキヒトサイズ度が２０秒未満では、液体の浸透性がよすぎて、防錆剤を塗工した際に、塗工面１ａと反対側の面１ｂ、すなわち被包装物との接触面となる塗工面と反対側の面にまで防錆剤が染み出し、被包装物を汚染してしまう。一方、５０秒を越えると、無塵紙１に防錆剤が充分浸透できず、塗工ムラができて平滑な防錆剤層２を形成することができない。防錆剤層２の平滑度が低すぎると、合成樹脂層を積層した状態で積層面に空隙ができて、発塵の原因となる。
【００１６】
透気度とは、ＪＡＰＡＮ  ＴＡＰＰＩ  紙パルプ試験方法Ｎｏ．５−２：２０００（紙及び板紙−平滑度及び透気度試験法−第２部：王研法）に基づいて測定される気体の透過性を示す尺度の１つである。透気度が５００秒を越えると、防錆剤層２に含まれる防錆剤、及び無塵紙１に染みこんだ防錆剤が昇華することにより生じる防錆剤ガスが無塵紙１から蒸散しにくくなり、防錆効果を発揮するのが遅くなって、十分な防錆効果が得られない。
【００１７】
本発明で用いられる無塵紙１としては、上記ステキヒドサイズ度及び透気度を充足するものであればよいが、一般に、フィルムベース、スパンボンド法からなる合成紙よりも、天然パルプに樹脂を含浸させたタイプの無塵紙の方が、上記要件を充足させやすい。
【００１８】
無塵紙１の坪量は４０〜１００ｇ／ｍ２が好ましい。坪量が４０ｇ/ｍ２未満では紙腰が弱くなって、合成樹脂層のラミネート時やラミネート加工機走行時に、無塵紙１に皺が生じやすくなる。一方、坪量が１００ｇ／ｍ２を超える場合、紙腰が強くなりすぎて、包装紙として取扱いにくいものになる。
【００１９】
また、無塵紙１の厚みは、包装紙として求められる紙腰、上記ステキヒトサイズ度、及び透気度を充足するように、適宜選択されるが、通常、３０〜２５０μｍの範囲で選択される。
【００２０】
防錆剤層２は、無塵紙１の片面１ａに防錆剤を塗工することにより形成される。防錆剤としては、揮発性の防錆剤として用いられている公知のものを使用できる。このような防錆剤としては、例えば、亜硝酸ジシクロヘキシルアンモニウム、カプリル酸ジシクロヘキシルアンモニウム、炭酸ジシクロヘキシルアンモニウム、亜硝酸ジイソプロピルアンモニウム、安息香酸モノエタノールアンモニウム、安息香酸ソーダ、安息香酸、カプリル酸、カプリン酸、安息香酸イソプロピル、安息香酸ブチル、桂皮酸ブチル、カルバミン酸アンモニウム、モノエチルアミン、ジエチルアミン、モノエタノールアミン、ジエタノールアミン、トリエタノールアミン、モルホリン、メチルモルホリン、エチルモルホリン、ヘキサメチレンテトラミン、ベンゾトリアゾール、トリルトリアゾール、尿素、チオ尿素、亜硝酸ソーダ等が挙げられ、被包装物の種類に応じて適宜選択される。
【００２１】
上記防錆剤は、単独で無塵紙に塗工してもよいし、１種又は２種以上の防錆剤を、水に分散、溶解又は混和して、５０質量％以下の防錆剤液を調製し、さらに必要に応じてバインダー類、アルコール等の浸透剤等を添加して調製した塗工液として塗工してもよい。
【００２２】
防錆剤の塗工量は、塗工により防錆剤層２を形成でき且つ塗工面と反対側の面１ｂに染み出さない程度の量であり、かかる範囲内の量であれば、所期の防錆効果を一定期間以上持続できるように多いほどよい。具体的には、上記無塵紙との関係から、乾燥重量で２〜５０ｇ／ｍ２となる量であることが好ましい。
【００２３】
防錆剤又は防錆剤含有塗工液の塗工方法は特に限定せず、通常バーコーター、ロールコーター、グラブアコーター、エアーナイフコーター等の塗工機を使って行うことができる。
【００２４】
無塵紙１に防錆剤層２を上記のようにして積層した状態（塗工無塵紙）で、透気度が５００秒以下であることが好ましい。５００秒を越えると、防錆剤の蒸散が遅く、包装後、形成される密閉空間内に防錆剤を充満させるのに時間がかかる。上記のような透気度５００秒以下の無塵紙１を使用し、この無塵紙１上に直接防錆剤を塗工して防錆剤を形成しているので、塗工無塵紙としても、透気度５００秒以下とすることができる。この点、防錆剤を含浸させた無塵紙を防錆層とし、更に無塵紙を積層する構成では、透気度５００秒以下の無塵紙を使用しても、バインダー等の介在により、積層体として透気度５００秒以下とすることは困難である。
【００２５】
防錆剤の塗工により形成された防錆剤層２上に積層される合成樹脂層３は、包装状態で外表面側となる塗工面側からの防錆剤の揮発を防止するために形成される。従って、気体不透過性の合成樹脂で構成されることが好ましく、具体的には、ポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等が用いられる。メタロセン触媒を用いて重合されたポリエチレン、ポリプロピレン等を用いてもよい。合成樹脂層３の厚みは特には限定しないが、５〜１００μｍが好ましく、より好ましくは１０〜４０μｍである。合成樹脂層３の厚みが１０μｍ未満では防錆剤層２を均一にカバーすることが困難となる。一方、合成樹脂層３の厚みが４０μｍを超えても、塗工面側からの防錆剤の蒸散防止効果はほとんど同じで、１００μｍを越えると、防錆紙としての剛性が高くなりすぎて、包装紙として取扱いにくいものとなる。
【００２６】
合成樹脂層３は、上記合成樹脂からなるフィルムをラミネートすることによって形成してもよいし、防錆剤層２に溶融合成樹脂を押出ラミネーション法によって押出すことによって積層してもよい。
【００２７】
以上のようにして、得られた防錆紙は、ＪＡＰＡＮ  ＴＡＰＰＩ  ＮＯ４０：２０００に準じて測定されるガーレー剛度で０．１〜２０ｍＮの範囲であることが好ましい。ガーレー剛度が０．１ｍＮ未満の紙腰の場合、紙腰が弱すぎて包装作業性が劣る。一方、ガーレー剛度が２０ｍＮを超えると紙腰が強すぎて小さな金属製品の包装には不適である。
【００２８】
以上のような構成を有する防錆紙は、被包装物との接触面には、防錆剤の結晶が析出、付着していないので、クリーンルームで使用する製品など、クリーン度の要求が高い製品の包装紙として求められる無塵紙としての特性を保持している。さらに防錆剤の蒸散は、無塵紙１の通気性に応じて徐放することが可能である。
【００２９】
尚、図１に示す防錆紙は、無塵紙、防錆剤層、及び合成樹脂層から構成されていたが、本発明の防錆紙はこれに限定されない。防錆剤の昇華速度に影響与えない側の面、すなわち合成樹脂層上であれば、例えば防錆紙の補強や防錆紙のカール防止、合成樹脂層の耐湿の為等に、発塵性に問題のない層（紙材、合成樹脂層）をさらに積層してもよい。
【実施例】
【００３０】
〔測定評価方法〕
（１）ステキヒトサイズ度
ＪＩＳ  Ｐ８１２２に準じて測定した。すなわち、タテ×ヨコ×厚みが３０ｍｍ×３０ｍｍ×３０ｍｍの試験片を作製し、この試験片を２０℃の２％のチオシアン酸アンモニウム溶液上に浮かべると同時に、同じ湿度の１％塩化第２鉄の溶液をピペットで１滴落とす。試験片の上下から浸透した両液が反応すると、赤色のチオシアン酸鉄が生成するので、この赤色の斑点が３個現れるまでの時間（秒）を測定し、これをステキヒトサイズ度とする。
【００３１】
（２）透気度
ＪＡＰＡＮ  ＴＡＰＰＩ  紙パルプ試験方法Ｎｏ．５−２：２０００に準じて、王研式透気度計（旭精工社製デジタル型王研式透気度・平滑度試験機）を用いて測定した。
【００３２】
（３）ガーレー剛性
タテ×ヨコ×厚みが３８ｍｍ×２５ｍｍの試験片の一端を固定し、鉛直に保持した自由端に力を与え、一定速度で試験編を曲げていくときに要する荷重（ｍＮ）を、ガーレーこわさ試験機（熊谷理機工業社製のガーレーステフネステスター）を用いて測定した。
【００３３】
（４）坪量
ＪＩＳ  Ｐ８１２４（１９９８）に準じて測定した。紙１ｍ２あたりの質量（ｇ）で表した値で、試験片２０枚の平均値を算出して求めた。
【００３４】
（５）防錆剤の塗工性
無塵紙の片面に、鉄用防錆剤（安息香酸ソーダ）を固形分で１５ｇ／ｍ２となるように塗工し、塗工のしやすさを、「○」（コーターで塗工できる）、「×」（コーターで塗工しても、塗工液がはじいてしまい、塗工できない）の２段階で評価した。
また、乾燥後の塗工面の性状、塗工面と反対側の面における防錆剤の染み出しの有無を目視で観察した。
【００３５】
（６）防錆効果
作成した防錆紙について、ＪＩＳ  Ｚ１５３５（１９９４）の「５．６接触さび止め性」の試験を行なった。すなわち、錆試験片（鋼板）を防錆紙で包装し、粘着テープで密封した状態で、５０±２℃に予熱したデシケータに入れて１６時間保持した後、５±２℃に保持したデシケータ内に移して８時間保持した。これを１サイクルとして、４サイクル繰り返した後、試験片を取り出して、錆の発生の有無を調べた。
試験片に発錆のない場合を「○」、発錆が認められた場合を「×」とした。
【００３６】
〔防錆紙の作成〕
実施例１：
坪量６４ｇ／ｍ２、透気度１００秒、ステキヒトサイズ度３０秒の無塵紙（厚み７７μｍ）の片面に、製鉄用防錆剤（安息香酸ソーダ）を固形分で１５ｇ／ｍ２となるように、メイヤーバーを用いて塗工し、１１５℃で乾燥した。乾燥後、目視で観察したところ、防錆剤の塗工面には防錆剤層が形成されていることが認められたが、反対側の面には、防錆剤の染み出しは認められなかった。また、塗工後の透気度は１００秒であった。
次いで、防錆剤層上に、ラミネート加工機で、２０μｍのポリエチレン樹脂フィルムをラミネートして、防錆紙を得、防錆効果を調べた。測定結果を表１に示す。
尚、得られた防錆紙について、ガーレー剛度を測定したところ、縦目０．９６ｍＮ、横目０．３５ｍＮであった。
【００３７】
比較例１：
無塵紙として、坪量は同じであるが、透気度及びステキヒトサイズ度が表１のように異なっているものを使用した以外は、実施例１と同様にして防錆剤を塗工し、塗工無塵紙を作製した。塗工後、目視で観察したところ、塗工面の反対側の面にまで、防錆剤が染み出していた。
【００３８】
比較例２：
無塵紙として、坪量は同じであるが、透気度及びステキヒトサイズ度が表１のように異なっているものを使用した以外は、実施例１と同様にして防錆剤を塗工しようとしたところ、防錆剤が無塵紙表面ではじかれ、なかなか浸透しなかった。乾燥後、塗工面を目視で観察したところ、塗工ムラがみられ、平滑な防錆剤層が形成できていなかった。
【００３９】
比較例３：
無塵紙として、坪量は同じであるが、透気度及びステキヒトサイズ度が表１のように異なっているものを使用した以外は、実施例１と同様にして防錆剤を塗工し、防錆紙を作製した。
塗工面には平滑な防錆剤層が形成され、反対側の面にも、塗工液の染み出しは認められなかった。さらに実施例１と同様にして、ポリエチレン樹脂フィルムをラミネートして、防錆紙を得た。得られた防錆紙について、防錆効果を調べた。結果を表１に示す。
【００４０】
実施例２：
無塵紙として、秤量が実施例１と同じで、比較例１よりも透気度が小さく、ステキヒトサイズ度が大きいものを使用し、実施例１と同様にして防錆剤を塗工し、塗工無塵紙を作製した。平滑な防錆剤層を形成することができ、反対側の面に防錆剤の染み出しは認められなかった。次いで、実施例１と同様にして、防錆剤層上に、ラミネート加工機で、２０μｍのポリエチレン樹脂フィルムをラミネートして防錆紙を得、防錆効果を調べた。測定結果を表１に示す。
【表１】
0005152688.tif 000002
【００４１】
表１からわかるように、坪量が同じ無塵紙であっても、ステキヒトサイズ度が小さすぎると、片面のみに防錆剤層を形成することが困難であり（比較例１）、逆にステキヒトサイズ度が５０秒を越えると、平滑な防錆剤層を形成することが困難であった（比較例２）。一方、無塵紙のステキヒトサイズ度が２０〜５０秒で、片面に所望の防錆剤層を形成することができても、透気度が大きくなりすぎると、所望の防錆効果が得られなかった（比較例３）。
【００４２】
一方、ステキヒトサイズ度が２０〜５０秒で且つ透気度が５００秒以下の防錆紙を使用した場合（実施例１，２）、いずれも反対面にまで防錆剤が染み出すことなく、防錆剤を塗工することができ、しかも所望の防錆効果を示した。ステキヒトサイズ度が２０〜５０秒であれば、透気度が比較例１よりも小さい無塵紙を用いても、防錆剤の塗工性に影響はなく、所望の防錆効果を示した（実施例２）。
【産業上の利用可能性】
【００４３】
被包装物との接触面には、防錆剤の析出、付着がなく、しかも防錆効果の持続性に優れているので、清浄性の要求が高い液晶製品やクリーンルームで使用するような部品、製品の防錆包装紙として好適である。
【図面の簡単な説明】
【００４４】
【図１】本発明の防錆紙の一実施態様を示す構成模式図である。
【符号の説明】
【００４５】
１  無塵紙
２  防錆剤層
３  合成樹脂層
【図１】
0005152688.tif 000003